(57)【要約】【課題】発泡体チップの分散性に優れ、さらに、優れた衝撃吸収性および垂直変位量耐性を有する弾性材をより簡易に製造できる弾性材の製造方法、および、弾性材を提供する。【解決手段】発泡体チップ６の表面積１ｍ２に対して硬化性バインダーが４０〜９０ｇになる割合で、発泡体チップ６と硬化性バインダーとを混合し（混合工程）、硬化性バインダーを硬化させることによって、複数の発泡体チップ６間に空隙が生じるように、複数の発泡体チップ６がバインダー樹脂によって繋がれた発泡体チップ集合体１０を得て（硬化工程）、発泡体チップ集合体１０を、被舗装面に載置し（載置工程）、載置された発泡体チップ集合体１０の空隙に、硬化性樹脂成分を流し込み（充填工程）、硬化性樹脂成分を硬化させ、底部弾性層２１を形成する（底部弾性層形成工程）。【選択図】図３
2019137980.tif 000002
【特許請求の範囲】
【請求項１】
発泡体チップの表面積１ｍ２に対して硬化性バインダーが４０〜９０ｇになる割合で、発泡体チップと硬化性バインダーとを混合する混合工程と、
前記硬化性バインダーを硬化させることによって、複数の発泡体チップ間に空隙が生じるように、複数の発泡体チップがバインダー樹脂によって繋がれた発泡体チップ集合体を得る硬化工程と、
前記発泡体チップ集合体を、被舗装面に載置する載置工程と、
載置された前記発泡体チップ集合体の前記空隙に、硬化性樹脂成分を流し込む充填工程と、
前記硬化性樹脂成分を硬化させ、底部弾性層を形成する底部弾性層形成工程と
を備えることを特徴とする、弾性材の製造方法。
【請求項２】
前記底部弾性層における発泡体チップ集合体の密度が、０．５ｇ／ｃｍ３以下である
ことを特徴とする、請求項１に記載の弾性材の製造方法。
【請求項３】
さらに、
前記底部弾性層の密度よりも高密度の上部弾性層を、前記底部弾性層の上に積層する上部弾性層積層工程と、
前記上部弾性層の硬度よりも高硬度の耐久層を、前記上部弾性層の上に積層する耐久層積層工程と
を備えることを特徴とする、請求項１または２に記載の弾性材の製造方法。
【請求項４】
被舗装面上に配置された底部弾性層を備える弾性材であって、
前記底部弾性層は、複数の発泡体チップ間に間隔が生じるように、複数の発泡体チップがバインダー樹脂によって繋がれた発泡体チップ集合体と、
複数の前記発泡体チップ間に充填される弾性樹脂と
を備えることを特徴とする、弾性材。
【発明の詳細な説明】
【技術分野】
【０００１】
本発明は、弾性材の製造方法、および、弾性材に関し、詳しくは、屋外競技場、屋内競技場、運動場の通路、グランド、コートなどの弾性舗装に用いられる弾性材の製造方法、および、弾性材に関する。
【背景技術】
【０００２】
現在、屋外競技場、屋内競技場、運動場の通路、グランド、コートなどの弾性舗装においては、例えば、コンクリートなどの被舗装面の上に、発泡体チップおよび樹脂成分を含む弾性層を配置することが知られている。
【０００３】
一方、弾性層の製造において、発泡体チップと樹脂成分とを混合し、その混合物を敷き均して硬化させる場合、その硬化途中において樹脂成分の液面に発泡体チップが浮き上がるため、樹脂層（硬化した樹脂成分）に発泡体チップを均一に分散できないという不具合がある。
【０００４】
そこで、樹脂層に発泡体チップを均一に分散させる方法が検討されており、例えば、被舗装面に、第１の硬化性樹脂組成物（二液常温硬化型ポリウレタン組成物）を敷き均して、その硬化性樹脂組成物からなる塗布層を形成する第１工程と、得られた塗布層の硬化前に、塗布層に過剰量の弾性チップを散布する第２工程と、塗布層の硬化後に、塗布層に固定されなかった余剰弾性チップを回収する第３工程とにより、弾性チップを含む樹脂硬化層を形成する弾性舗装方法が、提案されている。また、上記の第１工程〜第３工程を２回以上繰り返し、弾性チップを含む樹脂硬化層を複数積層することも、提案されている（例えば、特許文献１参照。）。
【先行技術文献】
【特許文献】
【０００５】
【特許文献１】特開２０１７−２５５１７号公報
【発明の概要】
【発明が解決しようとする課題】
【０００６】
しかしながら、特許文献１に記載される方法は煩雑である。
【０００７】
本発明は、発泡体チップの分散性に優れる弾性材をより簡易に製造できる弾性材の製造方法、および、弾性材である。
【課題を解決するための手段】
【０００８】
本発明［１］は、発泡体チップの表面積１ｍ２に対して硬化性バインダーが４０〜９０ｇになる割合で、発泡体チップと硬化性バインダーとを混合する混合工程と、前記硬化性バインダーを硬化させることによって、複数の発泡体チップ間に空隙が生じるように、複数の発泡体チップがバインダー樹脂によって繋がれた発泡体チップ集合体を得る硬化工程と、前記発泡体チップ集合体を、被舗装面に載置する載置工程と、載置された前記発泡体チップ集合体の前記空隙に、硬化性樹脂成分を流し込む充填工程と、前記硬化性樹脂成分を硬化させ、底部弾性層を形成する底部弾性層形成工程とを備える、弾性材の製造方法を含んでいる。
【０００９】
本発明［２］は、前記底部弾性層における発泡体チップ集合体の密度が、０．５ｇ／ｃｍ３以下である、上記［１］に記載の弾性材の製造方法を含んでいる。
【００１０】
本発明［３］は、さらに、前記底部弾性層の密度よりも高密度の上部弾性層を、前記底部弾性層の上に積層する上部弾性層積層工程と、前記上部弾性層の硬度よりも高硬度の耐久層を、前記上部弾性層の上に積層する耐久層積層工程とを備える、上記［１］または［２］に記載の弾性材の製造方法を含んでいる。
【００１１】
本発明［４］は、被舗装面上に配置された底部弾性層を備える弾性材であって、前記底部弾性層は、複数の発泡体チップ間に間隔が生じるように、複数の発泡体チップがバインダー樹脂によって繋がれた発泡体チップ集合体と、複数の前記発泡体チップ間に充填される弾性樹脂とを備える、弾性材を含んでいる。
【発明の効果】
【００１２】
本発明の弾性材の製造方法では、発泡体チップと、硬化性バインダーが硬化した硬化性バインダーとを所定の割合で混合し、それらを繋ぎ固めることにより、空隙を有する発泡体チップ集合体を得る。そして、得られた発泡体チップ集合体を載置し、その空隙に硬化性樹脂成分を充填して、硬化させる。
【００１３】
すなわち、このような弾性材の製造方法によれば、発泡体チップが発泡体チップ集合体として載置されるため、発泡体チップが硬化性樹脂成分中で浮き上がることを抑制でき、発泡体チップの分散性に優れる弾性材を得ることができる。
【００１４】
また、このような弾性材の製造方法で得られる本発明の弾性材は、発泡体チップの分散性に優れる。
【図面の簡単な説明】
【００１５】
【図１】図１は、本発明の弾性材の一実施形態を示す概略図であって、図１Ａは、弾性層、耐久層およびエンボス層の構成を示し、図１Ｂは、図１Ａ中の弾性層における発泡体チップ集合体を示す。
【図２】図２は、本発明の弾性材の他の実施形態を示す概略構成図である。
【図３】図３は、本発明の弾性材の製造方法の一実施形態を示す製造工程図であり、図３Ａは、混合工程、図３Ｂは、硬化工程、図３Ｃは、載置工程、および、図３Ｄは、充填工程を、それぞれ示す。
【図４】図４は、図３に続いて、本発明の弾性材の製造方法の一実施形態を示す製造工程図であり、図４Ａは、底部弾性層形成工程、図４Ｂは、上部弾性層形成工程、図４Ｃは、耐久層形成工程、および、図４Ｄは、エンボス層形成工程を、それぞれ示す。
【発明を実施するための形態】
【００１６】
図１Ａにおいて、弾性材としての複合弾性材１は、被舗装面上に配置される第１層としての弾性層２と、任意的に弾性層２の上に積層される第２層としての耐久層３と、任意的に耐久層３の上に積層される第３層としてのエンボス層４とを備えている。
【００１７】
なお、弾性層２、耐久層３およびエンボス層４は、公益財団法人  日本体育施設協会／屋外体育施設部会  「屋外体育施設の設計指針  −各種スポーツ施設の設計・施工−（平成２４年改正版）  Ｐ．２４１〜２４３に記載の通り定義される。
【００１８】
具体的には、グランド舗装（全天候型舗装）の表層構造において、樹脂部分の一番下の層が、弾性層（またはベース層）と称される。弾性層は、クッション性を与えるベース層である。また、弾性層の上に積層される層は、耐久層（または上塗り層）と称される。耐久層は、耐久性を与える上塗り層である。また、耐久層の上に積層される表面層は、エンボス層（その他、例えば、吹付仕上げ層、塗布仕上げ層、トップコート層など）と称される。エンボス層は、つや消しおよび適度な滑り性を与える表面層である。
【００１９】
このような複合弾性材１において、弾性層２は、底部弾性層２１と、任意的に底部弾性層２１の上に積層される上部弾性層２２とを備えている。
【００２０】
底部弾性層２１は、弾性樹脂５および発泡体チップ６を含んでいる。
【００２１】
弾性樹脂５としては、舗装に適した弾性を有する樹脂であれば、特に制限されないが、例えば、ポリウレタン樹脂、ポリオレフィン樹脂、ポリエステル樹脂、ポリアミド樹脂などの公知の樹脂が挙げられる。これら弾性樹脂は、単独使用または２種類以上併用することができる。弾性樹脂として、好ましくは、ポリウレタン樹脂が挙げられる。
【００２２】
また、弾性層２は、任意成分として、充填剤、顔料、さらには、粒状ゴム、可塑剤、消泡剤、ブロッキング防止剤、耐熱安定剤、耐光安定剤、酸化防止剤、離型剤、触媒、染料、滑剤、加水分解防止剤などの添加剤を、適宜の割合で含有することができる。
【００２３】
発泡体チップ６としては、例えば、ポリスチレン、スチレン−アクリロニトリル共重合体、スチレン−アクリロニトリル−ブタジエン共重合体、エチレン−酢酸ビニル共重合体（ＥＶＡ）、ポリウレタン、ポリ塩化ビニル、ポリエチレン、ポリプロピレンなどの樹脂の発泡体チップ、例えば、ガラス発泡体のチップ、コルクのチップなどが挙げられる。発泡体チップ６として、好ましくは、樹脂の発泡体チップが挙げられ、より好ましくは、エチレン−酢酸ビニル共重合体（ＥＶＡ）樹脂の発泡体チップが挙げられる。
【００２４】
これら発泡体チップ６は、単独使用または２種類以上併用することができる。
【００２５】
なお、発泡体チップ６は、発泡体をチップ状に製造したものであってもよく、また、発泡体をチップ状に破砕したものであってもよい。
【００２６】
また、発泡体チップ６は、例えば、ゴムタイヤの廃材から得られるゴムチップなどの無発泡チップとは区別される。
【００２７】
また、発泡体は、硬質、軟質および／または半硬質のものが用いられる。また、発泡体の気泡構造は、独立でもあってもよく、連通であってもよい。
【００２８】
発泡体チップ６の形状は、特に制限されず、複合弾性材１において通常使用される形状およびサイズのものが使用される。具体的には、例えば、小片、細片、粒状、ビーズ状である。
【００２９】
底部弾性層２１における発泡体チップ６の密度（かさ比重）は、衝撃吸収性および垂直変位量耐性の観点から、例えば、０．０１ｇ／ｃｍ３以上、好ましくは、０．０５ｇ／ｃｍ３以上であり、例えば、０．８ｇ／ｃｍ３以下、好ましくは、０．５ｇ／ｃｍ３以下、より好ましくは、０．３ｇ／ｃｍ３以下である。
【００３０】
また、底部弾性層２１において、発泡体チップ６の平均粒径（測定方法：ＪＩＳ  Ｚ８８１５（１９９４）  乾式ふるい分け試験）は、例えば、１．５ｍｍ以上、好ましくは、２．５ｍｍ以上であり、例えば、４．５ｍｍ以下、好ましくは、３．５ｍｍ以下である。
【００３１】
また、発泡体チップ６は、図１Ｂにおいて破線で示すように、発泡体チップ集合体１０として、予め成形される。
【００３２】
発泡体チップ集合体１０は、複数の発泡体チップ６の間に間隔が生じるように、複数の発泡体チップ６が互いにバインダー樹脂２３で繋がれることによって、形成されている。
【００３３】
バインダー樹脂２３としては、特に制限されないが、例えば、ポリウレタン樹脂、ポリオレフィン樹脂、ポリエステル樹脂、ポリアミド樹脂などの公知の樹脂が挙げられる。これらバインダー樹脂は、単独使用または２種類以上併用することができる。バインダー樹脂として、好ましくは、ポリウレタン樹脂が挙げられる。
【００３４】
なお、バインダー樹脂２３により発泡体チップ集合体１０を得る方法については、後述する。
【００３５】
発泡体チップ集合体１０において、発泡体チップ６の含有割合は、バインダー樹脂１００質量部に対して、例えば、１００質量部以上、好ましくは、１５０質量部以上であり、例えば、３００質量部以下、好ましくは、２００質量部以下である。
【００３６】
また、発泡体チップ集合体１０の密度（かさ比重）は、例えば、０．３ｇ／ｃｍ３以上、好ましくは、０．３５ｇ／ｃｍ３以上であり、例えば、０．５ｇ／ｃｍ３以下、好ましくは、０．４７ｇ／ｃｍ３以下、より好ましくは、０．４５ｇ／ｃｍ３以下である。
【００３７】
また、底部弾性層２１では、発泡体チップ集合体１０の空隙に、弾性樹脂５が充填されている。
【００３８】
弾性樹脂５の含有割合は、発泡体チップ集合体１０中のバインダー樹脂１００質量部に対して、例えば、４０質量部以上、好ましくは、６０質量部以上であり、例えば、１１０質量部以下、好ましくは、９０質量部以下である。
【００３９】
また、底部弾性層２１の厚みは、特に制限されないが、例えば、４．６ｍｍ以上、好ましくは、６．０ｍｍ以上であり、例えば、８．７ｍｍ以下、好ましくは、７．３ｍｍ以下である。
【００４０】
また、底部弾性層２１の密度（測定法：ＪＩＳ  Ｚ８８０７（２０１２）  液中ひょう量法による密度及び比重の測定方法）は、衝撃吸収性および垂直変位量耐性の観点から、例えば、０．６９ｇ／ｃｍ３以上、好ましくは、０．７４ｇ／ｃｍ３以上であり、例えば、０．８９ｇ／ｃｍ３以下、好ましくは、０．８４ｇ／ｃｍ３以下である。
【００４１】
また、底部弾性層２１の硬度（測定法：ＪＩＳ  Ｋ６２５３−３（２０１２）  タイプＡ  デュロメーター）は、例えば、４０以上、好ましくは、４５以上であり、例えば、６０以下、好ましくは、５５以下である。
【００４２】
上部弾性層２２は、上記した底部弾性層２１と後述する耐久層３との間に介在される層である。なお、弾性層２は、上部弾性層２２を備えていてもよく、上部弾性層２２を備えていなくともよい。好ましくは、弾性層２は、上部弾性層２２を備えている。
【００４３】
上部弾性層２２は、上記した弾性樹脂５を含有し、好ましくは、底部弾性層２１に含まれる弾性樹脂５と同種の弾性樹脂５を含有する。また、上部弾性層２２は、必要に応じて、上記した発泡体チップ６を含有することができる。
【００４４】
そして、上部弾性層２２は、好ましくは、上記の底部弾性層２１よりも高密度に設計されている。
【００４５】
上部弾性層２２の密度を調整するには、例えば、上部弾性層２２に含まれる発泡体チップ６のサイズを調整する。
【００４６】
すなわち、発泡体チップ６は内部に空隙を有するため、上部弾性層２２に含有される発泡体チップ６のサイズが大きいほど、上部弾性層２２に多くの空隙が含まれ、上部弾性層２２の密度は小さくなる。逆に、上部弾性層２２に含有される発泡体チップ６のサイズが小さいほど、上部弾性層２２に含まれる空隙が少なく、上部弾性層２２の密度は大きくなる。
【００４７】
そこで、例えば、上部弾性層２２の上部に含まれる発泡体チップ６（図１Ｂにおける発泡体チップ６Ａ）のサイズを、底部弾性層２１に含まれる発泡体チップ６（図１Ｂにおける発泡体チップ６Ｂ）のサイズよりも小さくする。
【００４８】
これにより、上部弾性層２２の密度を、底部弾性層２１の密度よりも大きくすることができる。
【００４９】
上部弾性層２２において、発泡体チップ６の密度（かさ比重）は、例えば、０．０１ｇ／ｃｍ３以上、好ましくは、０．０５ｇ／ｃｍ３以上であり、例えば、０．８ｇ／ｃｍ３以下、好ましくは、０．５ｇ／ｃｍ３以下、より好ましくは、０．３ｇ／ｃｍ３以下である。
【００５０】
また、上部弾性層２２において、発泡体チップ６の平均粒径（測定方法：ＪＩＳ  Ｚ８８１５（１９９４）  乾式ふるい分け試験）は、最下層（２層の場合は下層）において使用される平均粒径よりも小さく、例えば、０．５ｍｍ以上、好ましくは、１．５ｍｍ以上であり、例えば、３．５ｍｍ以下、好ましくは、２．５ｍｍ以下である。
【００５１】
また、底部弾性層２１における発泡体チップ６の平均粒径と、上部弾性層２２における発泡体チップ６の平均粒径との差は、例えば、０．１ｍｍ以上、好ましくは、０．５ｍｍ以上であり、例えば、２．０ｍｍ以下、好ましくは、１．０ｍｍ以下である。
【００５２】
これにより、上部弾性層２２の空隙が比較的少なくなり、底部弾性層２１の空隙が比較的多くなる。
【００５３】
その結果、上部弾性層２２の密度を、弾性層２の底部弾性層２１の密度よりも大きくすることができる。
【００５４】
また、例えば、上部弾性層２２において、発泡体チップ６の含有割合を調整することもできる。
【００５５】
すなわち、発泡体チップ６は内部に空隙を有するため、上部弾性層２２中の発泡体チップ６の含有割合が多いほど、上部弾性層２２に多くの空隙が含まれ、上部弾性層２２の密度は小さくなる。逆に、上部弾性層２２中の発泡体チップ６の含有割合が少ないほど、上部弾性層２２に含まれる空隙が少なく、上部弾性層２２の密度は大きくなる。
【００５６】
そこで、例えば、上部弾性層２２における発泡体チップ６の含有割合を、底部弾性層２１における発泡体チップ６の含有割合よりも少なくする。
【００５７】
これにより、上部弾性層２２の密度を、弾性層２の底部弾性層２１の密度よりも大きくすることができる。
【００５８】
上部弾性層２２における発泡体チップ６の含有割合は、底部弾性層２１における発泡体チップ６の含有割合よりも小さく、弾性樹脂１００質量部に対して、例えば、０質量部以上、好ましくは、３質量部以上であり、例えば、７質量部以下、好ましくは、５質量部以下である。
【００５９】
すなわち、上部弾性層２２は、図１Ａに示すように、発泡体チップ６を含有していてもよく、また、図２に示すように、発泡体チップ６を含有していなくともよい。
【００６０】
好ましくは、衝撃吸収性の観点から、上部弾性層２２は、図１Ａに示すように、発泡体チップ６を含有する。
【００６１】
また、底部弾性層２１における発泡体チップ６の含有割合と、上部弾性層２２における発泡体チップ６の含有割合との差は、バインダー樹脂２３および弾性樹脂５の総量１００質量部に対して、例えば、２０質量部以上、好ましくは、３０質量部以上であり、例えば、１００質量部以下、好ましくは、７０質量部以下である。
【００６２】
これにより、上部弾性層２２の空隙が比較的少なくなり、底部弾性層２１の空隙が比較的多くなる。
【００６３】
その結果、上部弾性層２２の密度を、底部弾性層２１の密度よりも大きくすることができる。
【００６４】
なお、上部弾性層２２の密度を底部弾性層２１の密度よりも大きくするには、例えば、上部弾性層２２に含まれる発泡体チップ６のサイズを、底部弾性層２１に含まれる発泡体チップ６のサイズよりも小さくして、上部弾性層２２における発泡体チップ６の含有割合と、底部弾性層２１における発泡体チップ６の含有割合とを同じにしてもよい。
【００６５】
また、例えば、上部弾性層２２における発泡体チップ６の含有割合を、底部弾性層２１における発泡体チップ６の含有割合よりも少なくして、上部弾性層２２に含まれる発泡体チップ６のサイズと、底部弾性層２１に含まれる発泡体チップ６のサイズとを同じにしてもよい。
【００６６】
また、例えば、上部弾性層２２に含まれる発泡体チップ６のサイズを、底部弾性層２１に含まれる発泡体チップ６のサイズよりも小さくして、さらに、上部弾性層２２における発泡体チップ６の含有割合を、底部弾性層２１における発泡体チップ６の含有割合よりも少なくしてもよい。
【００６７】
好ましくは、上部弾性層２２に含まれる発泡体チップ６のサイズを、底部弾性層２１に含まれる発泡体チップ６のサイズよりも小さくして、さらに、上部弾性層２２における発泡体チップ６の含有割合を、底部弾性層２１における発泡体チップ６の含有割合よりも少なくする。
【００６８】
上部弾性層２２の密度（測定法：ＪＩＳ  Ｚ８８０７（２０１２）  液中ひょう量法による密度及び比重の測定方法）は、例えば、０．７９ｇ／ｃｍ３以上、好ましくは、０．８４ｇ／ｃｍ３以上であり、例えば、１．３ｇ／ｃｍ３以下、好ましくは、０．９９ｇ／ｃｍ３以下、より好ましくは、０．９４ｇ／ｃｍ３以下である。
【００６９】
また、上部弾性層２２の密度と、底部弾性層２１の密度との差は、例えば、０．０１ｇ／ｃｍ３以上、好ましくは、０．０５ｇ／ｃｍ３以上であり、例えば、０．４５ｇ／ｃｍ３以下、好ましくは、０．１５ｇ／ｃｍ３以下、より好ましくは、０．１ｇ／ｃｍ３以下である。
【００７０】
上部弾性層２２の密度と、底部弾性層２１の密度との差が上記範囲であれば、衝撃吸収性および垂直変位量耐性にとりわけ優れる複合弾性材１を得ることができる。
【００７１】
また、上部弾性層２２の厚みは、底部弾性層２１に対して、例えば、０．１倍以上、好ましくは、０．３倍以上であり、例えば、１．０倍以下、好ましくは、０．８倍以下である。具体的には、例えば、２．３ｍｍ以上、好ましくは、３．０ｍｍ以上であり、例えば、４．４ｍｍ以下、好ましくは、３．７ｍｍ以下である。
【００７２】
また、上部弾性層２２の硬度（測定法：ＪＩＳ  Ｋ６２５３−３（２０１２）  タイプＡ  デュロメーター）は、例えば、４０以上、好ましくは、４５以上であり、例えば、６０以下、好ましくは、５５以下である。
【００７３】
そして、弾性層２の厚み（すなわち、底部弾性層２１および上部弾性層との総厚み）は、特に制限されないが、例えば、７ｍｍ以上、好ましくは、９ｍｍ以上であり、例えば、１３ｍｍ以下、好ましくは、１１ｍｍ以下である。
【００７４】
耐久層３は、弾性層２の上に積層される樹脂層であって、好ましくは、上記の弾性樹脂を含有しており、より好ましくは、ポリウレタン樹脂を含有している。
【００７５】
また、耐久層３は、例えば、フィラーやチクソ剤など、公知の添加剤を含有することができる。添加剤の配合割合は、目的および用途に応じて、適宜設定される。
【００７６】
そして、耐久層３は、複合弾性材１の耐久性の向上を図る観点から、弾性層２の硬度（弾性層２が上部弾性層２２を有する場合、上部弾性層２２の硬度。また、弾性層２が上部弾性層２２を有しない場合、底部弾性層２１の硬度（以下同様。）。）よりも高硬度である。
【００７７】
耐久層３の硬度を、弾性層２の硬度よりも高硬度にする方法としては、特に制限されないが、例えば、弾性樹脂の種類を適宜選択する。より具体的には、例えば、弾性層２がポリウレタン樹脂を含有する場合、耐久層に、弾性層２のポリウレタン樹脂よりも高硬度のポリウレタン樹脂を含有させる。
【００７８】
耐久層３の硬度（測定法：ＪＩＳ  Ｋ６２５３−３（２０１２）  タイプＡ  デュロメーター）は、例えば、５０以上、好ましくは、５５以上であり、例えば、７０以下、好ましくは、６５以下である。
【００７９】
また、弾性層２の硬度と、耐久層３の硬度との差は、例えば、１以上、好ましくは、３以上であり、例えば、３０以下、好ましくは、２０以下である。
【００８０】
このような耐久層３の厚みは、特に制限されないが、例えば、０．５ｍｍ以上、好ましくは、１．５ｍｍ以上であり、例えば、５ｍｍ以下、好ましくは、３．５ｍｍ以下である。
【００８１】
エンボス層４は、必要に応じて、耐久層３の上に積層される樹脂層であって、好ましくは、上記の弾性樹脂を含有しており、より好ましくは、ポリウレタン樹脂を含有している。
【００８２】
また、エンボス層４は、公知の方法により、その表面（上面）にエンボスパターンが形成されている。エンボス層４のエンボスパターンは、特に制限されず、目的および用途に応じて、適宜設定される。
【００８３】
また、エンボス層４は、フィラーなどの公知の添加剤を含有することができる。添加剤の配合割合は、目的および用途に応じて、適宜設定される。
【００８４】
このようなエンボス層４の厚みは、特に制限されないが、例えば、０．５ｍｍ以上、好ましくは、１ｍｍ以上であり、例えば、３ｍｍ以下、好ましくは、２ｍｍ以下である。
【００８５】
なお、図示しないが、弾性層２、耐久層３およびエンボス層４のそれぞれの層間には、目的および用途に応じて、フォーム樹脂層などの中間層を介在させることもできる。
【００８６】
以下において、上記した複合弾性材１の製造方法について、詳述する。
【００８７】
上記した複合弾性材１を得るには、まず、図３Ａに示すように、発泡体チップ６と硬化性バインダーとを混合する（混合工程）。
【００８８】
硬化性バインダーは、硬化によりバインダー樹脂２３を形成する、未硬化のバインダ成分である。硬化性バインダーは、バインダー樹脂の種類に応じて、適宜選択される。例えば、バインダー樹脂としてポリウレタン樹脂が用いられる場合、硬化性バインダーとしては、例えば、ポリウレタン樹脂を形成可能な接着剤が挙げられ、具体的には、ポリウレタン系の接着剤組成物、湿気硬化性ポリイソシアネートなどが挙げられ、好ましくは、湿気硬化性ポリイソシアネートが挙げられる。
【００８９】
湿気硬化性ポリイソシアネートは、大気中の水分（湿気）と反応してウレタン基およびウレア基を生成し、硬化するポリイソシアネートである。湿気硬化性ポリイソシアネートとしては、特に制限されず、公知の湿気硬化性ポリイソシアネートが用いられる。
【００９０】
発泡体チップ６と硬化性バインダーとの混合割合は、発泡体チップ集合体１０を形成する観点から、発泡体チップの表面積１ｍ２に対して硬化性バインダーが４０ｇ以上、好ましくは、４４ｇ以上、より好ましくは、４５ｇ以上であり、９０ｇ以下、好ましくは、８０ｇ以下、より好ましくは、７０ｇ以下である。
【００９１】
発泡体チップ６と硬化性バインダーとの混合割合が上記下限未満である場合には、発泡体チップ６を集合体化できず、また、発泡体チップ６と硬化性バインダーとの混合割合が上記上限を超過する場合には、発泡体チップ６間の隙間が不十分となり、後述する充填工程における硬化性樹脂成分の充填量が減少し、弾性（衝撃吸収性および垂直変位量耐性）に劣る。
【００９２】
一方、発泡体チップ６と硬化性バインダーとの混合割合が上記範囲であれば、発泡体チップ６間に適度の隙間を有する発泡体チップ集合体１０を形成することができ、かつ、優れた弾性（衝撃吸収性および垂直変位量耐性）を確保できる。
【００９３】
次いで、この方法では、図３Ｂに示すように、所定の枠型に上記の混合物を注ぎ入れ、硬化性バインダーを硬化（好ましくは、湿気硬化）させる（硬化工程）。
【００９４】
硬化条件は、硬化性バインダーの種類により異なるが、硬化温度が、例えば、０℃以上、好ましくは、５℃以上、例えば、５０℃以下、好ましくは、４０℃以下であり、硬化時間が、例えば、６時間以上、好ましくは、１２時間以上、例えば、４８時間以下、好ましくは、２４時間以下である。
【００９５】
これにより、複数の発泡体チップ６間に空隙が生じるように、複数の発泡体チップ６がバインダー樹脂２３によって繋がれ、発泡体チップ集合体１０が得られる。
【００９６】
次いで、この方法では、図３Ｃに示すように、発泡体チップ集合体１０を被舗装面に載置する（載置工程）。
【００９７】
被舗装面は、複合弾性剤１により弾性舗装される面であり、例えば、屋外競技場、屋内競技場、運動場の通路、グランド、コートなどにおける、コンクリート床面などが挙げられる。
【００９８】
また、被舗装面には、図３Ｃにおいて破線で示されるように、必要に応じて、ガイド枠が設けられる。ガイド枠は、後述する充填工程で使用される硬化性樹脂成分が、所定の範囲に収まるようガイドする部材であり、取り外し可能な枠体からなる。
【００９９】
その後、図３Ｄに示すように、発泡体チップ集合体１０の空隙に、硬化性樹脂成分を含む底部用樹脂組成物を流し込む（充填工程）。
【０１００】
硬化性樹脂成分は、硬化により弾性樹脂を形成する、未硬化の樹脂組成物である。硬化性樹脂成分は、弾性樹脂の種類に応じて、適宜選択される。例えば、弾性樹脂としてポリウレタン樹脂が用いられる場合、硬化性樹脂成分としては、例えば、公知のポリイソシアネート成分および活性水素基含有成分を含むポリウレタン樹脂組成物などが挙げられる。
【０１０１】
ポリウレタン樹脂組成物としては、例えば、トリレンジイソシアネートなどの芳香族ポリイソシアネートと、ポリプロピレングリコールなどのポリエーテルポリオールと、３，３’−ジクロロ−４，４’−ジアミノジフェニルメタン（ＭＯＣＡ）とを含むＭＯＣＡ系ポリウレタン樹脂組成物や、例えば、トリレンジイソシアネートなどの芳香族ポリイソシアネートと、ポリプロピレングリコールなどのポリエーテルポリオールと、ジエチルメチルベンゼンジアミン（ＤＥＴＤＡ）とを含む非ＭＯＣＡ系ポリウレタン樹脂組成物などが挙げられる。ポリウレタン樹脂組成物は、単独使用または２種類以上併用することができる。環境性の観点から、好ましくは、非ＭＯＣＡ系ポリウレタン樹脂組成物が挙げられる。
【０１０２】
また、底部用樹脂組成物は、任意成分として、充填剤、顔料、さらには、粒状ゴム、可塑剤、消泡剤、ブロッキング防止剤、耐熱安定剤、耐光安定剤、酸化防止剤、離型剤、触媒、染料、滑剤、加水分解防止剤などの添加剤を、適宜の割合で含有することができる。
【０１０３】
なお、底部用樹脂組成物の充填量は、発泡体チップ集合体１０の形状および密度に応じて、適宜設定される。また、必要に応じて、充填された底部用樹脂組成物の表面を、鏝、ローラー、レーキなどにより平滑化することもできる。
【０１０４】
その後、この方法では、図４Ａに示すように、硬化性樹脂成分を硬化させる（底部弾性層形成工程）。
【０１０５】
硬化条件は、硬化性樹脂成分の種類により異なるが、硬化温度が、例えば、０℃以上、好ましくは、５℃以上、例えば、５０℃以下、好ましくは、４０℃以下であり、硬化時間が、例えば、５時間以上、好ましくは、８時間以上、例えば、２４時間以下、好ましくは、１８時間以下である。
【０１０６】
これにより、硬化性樹脂成分を硬化させ、底部弾性層２１を形成することができる。
【０１０７】
また、硬化後、必要に応じてガイド枠（図３Ｃ参照。）を取り外す。
【０１０８】
次いで、この方法では、必要に応じて、図４Ｂに示すように、底部弾性層２１の上に、硬化性樹脂成分を含有する上部用樹脂組成物を敷き均し、硬化性樹脂成分を硬化させる（上部弾性層積層工程）。
【０１０９】
上部用樹脂組成物において、硬化性樹脂成分は、弾性樹脂の種類に応じて、適宜選択される。より具体的には、弾性樹脂としてポリウレタン樹脂が用いられる場合、硬化性樹脂成分としては、未硬化のポリウレタン樹脂組成物が挙げられる。
【０１１０】
また、上部用樹脂組成物中の硬化性樹脂成分として、好ましくは、底部用樹脂組成物中の硬化性樹脂成分と同種の硬化性樹脂成分が挙げられ、より好ましくは底部用樹脂組成物中のポリウレタン樹脂組成物と同種のポリウレタン樹脂組成物が挙げられる。
【０１１１】
また、上部用樹脂組成物は、発泡体チップ６を含有していてもよく（図１Ａ参照）、また、発泡体チップを含有していなくともよい（図２参照）。
【０１１２】
また、上部用樹脂組成物における発泡体チップ６のサイズおよび含有割合は、好ましくは、上部弾性層２２の密度が底部弾性層２１の密度よりも高くなるように、適宜調整される。
【０１１３】
また、上部用樹脂組成物は、任意成分として、充填剤、顔料、さらには、粒状ゴム、可塑剤、消泡剤、ブロッキング防止剤、耐熱安定剤、耐光安定剤、酸化防止剤、離型剤、触媒、染料、滑剤、加水分解防止剤などの添加剤を、適宜の割合で含有することができる。
【０１１４】
上部用樹脂組成物は、例えば、硬化性樹脂成分および発泡体チップ（さらに、必要により添加剤）を配合し、公知の方法で混合することにより、調製される。
【０１１５】
そして、この方法では、上記した底部弾性層２１の上に、例えば、鏝、ローラー、レーキ、スプレーガンなどを用いて、上部用樹脂組成物を敷き均し、硬化性樹脂成分（好ましくは、ポリウレタン樹脂組成物）を硬化させる。
【０１１６】
硬化条件は、硬化性樹脂成分の種類により異なるが、硬化温度が、例えば、０℃以上、好ましくは、５℃以上、例えば、５０℃以下、好ましくは、４０℃以下であり、硬化時間が、例えば、５時間以上、好ましくは、８時間以上、例えば、２４時間以下、好ましくは、１８時間以下である。
【０１１７】
これにより、硬化性樹脂成分を硬化させ、底部弾性層２１の密度よりも高密度の上部弾性層２２を、底部弾性層２１の上に積層することができる。その結果、底部弾性層２１および上部弾性層２２を備える弾性層２を得ることができる。
【０１１８】
なお、上部弾性層２２は、単層であってもよく、複数層であってもよい。上部弾性層２２が複数層である場合には、上記の操作を繰り返すことにより、複数層からなる上部弾性層２２を形成する。また、そのような場合、使用されるポリウレタン樹脂組成物の種類や、発泡体チップの種類は、各層において同一であってもよく、また、それぞれ異なっていてもよい。好ましくは、上部弾性層２２は、単層である。
【０１１９】
次いで、この方法では、必要により、図４Ｃに示すように、弾性層２の上に、耐久層３を形成する（耐久層形成工程）。
【０１２０】
耐久層３を形成する方法は、特に制限されず、例えば、硬化性樹脂成分（好ましくは、ポリウレタン樹脂組成物）を弾性層２の上に公知の方法で塗布した後、乾燥および硬化させる。これにより、耐久層３を得ることができる。
【０１２１】
なお、耐久層３を形成するための硬化性樹脂組成物は、耐久層３が弾性層２よりも高硬度となるように、適宜選択される。
【０１２２】
その後、この方法では、必要により、図４Ｄに示すように、必要に応じて、耐久層３の上に、エンボス層４を形成する（エンボス層形成工程）。
【０１２３】
エンボス層４を形成するには、例えば、硬化性樹脂成分（好ましくは、ポリウレタン樹脂組成物）を耐久層３の上に公知の方法で塗布した後、乾燥および硬化させる。その後、硬化した樹脂の表面を、例えば、ローラエンボス加工法などの公知の方法によって、エンボス加工する。これにより、エンボス層４を得ることができる。
【０１２４】
これにより、弾性層２（さらに、耐久層３およびエンボス層４）を備える複合弾性材１を得ることができる。
【０１２５】
このような複合弾性材１の製造方法では、発泡体チップ６と硬化性バインダーが硬化したバインダー樹脂２３とを所定の割合で混合し、それらを繋ぎ固めることにより、空隙を有する発泡体チップ集合体１０を得る。そして、得られた発泡体チップ集合体１０を載置し、その空隙に硬化性樹脂成分を充填して、硬化させる。
【０１２６】
すなわち、上記の複合弾性材１の製造方法によれば、発泡体チップ６が発泡体チップ集合体１０として載置されるため、発泡体チップ６が硬化性樹脂成分中で浮き上がることを抑制でき、発泡体チップ６の分散性に優れる複合弾性材１を得ることができる。
【０１２７】
また、このような複合弾性材１の製造方法で得られる複合弾性材１は、発泡体チップ６の分散性に優れる。
【０１２８】
さらに、上記の複合弾性材１では、底部弾性層２１の密度よりも高密度の上部弾性層２２が、底部弾性層２１の上に積層されており、上部弾性層２２の硬度よりも高硬度の耐久層３が、上部弾性層２２の上に積層されている。
【０１２９】
その結果、衝撃吸収性および垂直変位量耐性に優れる複合弾性材１を、効率よく得ることができる。
【０１３０】
より具体的には、例えば、特許文献１に記載されるように、発泡体チップ６が弾性層２中に一様に分散する場合などには、弾性層２の密度は、厚み方向の上下において、一様になる。また、例えば、発泡体チップ６と樹脂組成物とを混合して、その混合物を硬化させることにより弾性層２を製造する場合などには、弾性層２の形成時（弾性樹脂の未硬化時）において、発泡体チップ６が浮き上がり、弾性層２の上部に集中する。このような場合、弾性層２の上側の密度が、弾性層２の下側の密度よりも小さくなる。このような場合、複合弾性材１は、衝撃吸収性および垂直変位量耐性が十分ではない。
【０１３１】
これに対して、上記の複合弾性材１は、発泡体チップ６が発泡体チップ集合体１０として載置されるため、発泡体チップ６が硬化性樹脂成分中で浮き上がることを抑制できる。そして、発泡体チップ集合体１０を含む底部弾性層２１の上に、底部弾性層２１の密度よりも高密度の上部弾性層２２が積層される。すなわち、弾性層２の上側の密度が、弾性層２の下側の密度よりも大きくなる。
【０１３２】
このような複合弾性材１は、衝撃吸収性および垂直変位量耐性に優れ、国際陸上競技連盟（IAAF）が定める規格を満足し、競技時の安全性の向上および疲れやすさの低減の両立が可能な複合弾性材１である。
【０１３３】
そのため、上記の複合弾性材１は、屋外競技場、屋内競技場、運動場の通路、グランド、コートなどにおけるコンクリート製床面など、各種施設の被舗装面を弾性舗装するために、好適に用いられる。
【０１３４】
なお、上記した説明では、発泡体チップ集合体１０を枠型にて形成した後、その発泡体チップ集合体１０を取り出して被舗装面に載置しているが、例えば、被舗装面上において発泡体チップ集合体１０を直接形成してもよい。この場合、発泡体チップ集合体１０が得られるとともに、発泡体チップ集合体１０が被舗装面に載置される。
【実施例】
【０１３５】
次に、本発明を、実施例および比較例に基づいて説明するが、本発明は、下記の実施例によって限定されるものではない。なお、「部」および「％」は、特に言及がない限り、質量基準である。また、以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。
【０１３６】
調製例１  （触媒溶液Ａの製造）
ＤＩＮＰ（ジイソノニルフタレート、新日本理化社製）９９０質量部とネオスタン  Ｕ−６００（オクチル酸ビスマス、日東化成工業社製）１０質量部とを窒素気流下において攪拌混合し、触媒溶液Ａを作製した。
【０１３７】
作製例１（ポリイソシアネート成分Ａの製造）
コスモネートＴ−８０（２，４−異性体／２，６−異性対比８０／２０のトリレンジイソシアネート、三井化学社製）１８６．３質量部と、アクトコールＤ−１０００（ポリオキシプロピレンジオール、平均分子量１０００、三井化学社製）３２４．４質量部とアクトコールＤ−２０００（ポリオキシプロピレンジオール、平均分子量２０００、三井化学社製）４３２．８質量部と、アクトコールＴ−７００（ポリオキシプロピレントリオール、平均分子量７００、三井化学社製）５６．５質量部とを、攪拌機、温度計および窒素ガス導入管を備えた容量１リットルの四つ口フラスコに窒素雰囲気下において仕込み、９０℃で４時間攪拌混合して反応させ、イソシアネート基末端ウレタンプレポリマーＡを得た。得られたイソシアネート基末端ウレタンプレポリマーＡのイソシアネート基含有率（ＮＣＯ％）をＪＩＳ  Ｋ７３０１（１９９５）に記載のイソシアネート基含有率試験により測定したところ、３．４質量％であった。
【０１３８】
得られたイソシアネート基末端ウレタンプレポリマーＡを、ポリイソシアネート成分Ａとした。
【０１３９】
作製例２（活性水素基含有成分Ａの製造）
エタキュア１００（ジエチルメチルベンゼンジアミン、アルベマール社製）３５．６質量部と、アクトコールＴ−３０００（ポリオキシプロピレントリオール、平均分子量３０００、三井化学社製）１０１．１質量部と、アクトコールＴ−４０００（ポリオキシプロピレントリオール、平均分子量４０００、三井化学社製）１２５．３質量部と、アクトコールＤ−４０００（ポリオキシプロピレンジオール、平均分子量４０００、三井化学社製）７１．９質量部とＤＩＮＡ（ジイソノニルアジペート、田岡化学工業社製）  １００．０質量部と、ＢＫ−１１５（酸化アルミニウム、住友化学社製）２４８．１質量部と、ＮＳ−２００（炭酸カルシウム、日東粉化工業社製）２５６．０質量部と、ＮＳＲ−３００（顔料、森下弁柄工業社製）６０．０質量部と、ＤＡ−１２００（湿潤分散剤、楠本化成社製）２．０質量部を、窒素気流下において攪拌混合し、活性水素基含有成分Ａを作製した。
【０１４０】
作製例３（活性水素基含有成分Ｂの製造）
エタキュア１００  ３７．３質量部と、アクトコールＴ−４０００（ポリオキシプロピレントリオール、平均分子量４０００、三井化学社製）２１９．７質量部と、アクトコールＤ−４０００（ポリオキシプロピレンジオール、平均分子量４０００、三井化学社製）７１．９質量部と、ＢＫ−１１５  ２１０．０質量部と、ＮＳ−２００  ４１０．９質量部と、ＮＳＲ−３００  ４６．２質量部と、Ｐ−４５０（消泡剤、楠本化成社製）２．０部と、ＤＡ−３２５（分散剤、楠本化成社製）２．０質量部を、窒素気流下において攪拌混合し、活性水素基含有成分Ｂを作製した。
【０１４１】
作製例４（活性水素基含有成分Ｃの製造）
エタキュア１００  ２０．５質量部と、アクトコールＤ−３０００（ポリオキシプロピレンジオール、平均分子量３０００、三井化学社製）２３．０質量部と、アクトコールＤ−４０００（ポリオキシプロピレンジオール、平均分子量４０００、三井化学社製）４９．３質量部と、アクトコールＮＳ−１００（ポリオキシプロピレンジオール、平均分子量３２５、三井化学社製）１０．８質量部と、ＢＫ−１１５  １００．０質量部と、ＮＳ−２００  ７７．０質量部と、ＮＳＲ−３００  ５１．２質量部と、ＤＩＮＡ  ２０８．２質量部と、シーレッツ２００（炭酸カルシウム、丸尾カルシウム社製）  ４６０．０質量部とを、窒素気流下において攪拌混合し、活性水素基含有成分Ｃを作製した。
【０１４２】
＜発泡体チップ集合体＞
製造例１  発泡体チップ集合体（Ｄ−１）
平均粒径３ｍｍの発泡黒ＥＶＡチップ（粉砕発泡ＥＶＡチップ  かさ比重０．１６、日進ゴム社製）１０００質量部と、ゴムチップバインダー向けのハイプレン  ＡＸ−６６２（硬化性バインダー、湿気硬化型ポリイソシアネート  ＮＣＯ  ９．０％  比重１．０８、三井化学社製）６００質量部（発泡黒ＥＶＡチップの表面積１ｍ３に対して４８ｇ）とを、日立工機社製ＵＭ１５型攪拌機を用いて４分間攪拌混合した。次いで、得られた混合物を、ポリプロピレン製の基材に対して平滑に塗布および硬化させ、発泡体チップ集合体を得た。
【０１４３】
発泡体チップ集合体の密度は、約０．４４ｇ／ｃｍ３であった。
【０１４４】
【表１】
2019137980.tif 000003
【０１４５】
＜弾性層用ポリウレタン樹脂組成物＞
製造例２  弾性層用ポリウレタン樹脂組成物（Ｄ−２）
ポリイソシアネート成分Ａ  ５００質量部、活性水素基含有成分Ａ  ５００質量部、平均粒径２ｍｍの発泡白ＥＶＡチップ（粉砕発泡ＥＶＡチップ  かさ比重０．０８、三福工業社製）４０質量部、Ｌ−５３０９（整泡剤、モメンティブ・パフォーマンス・マテリアルズ・ジャパン社製）１０質量部、および、触媒溶液Ａ  １０質量部を、日立工機社製ＵＭ１５型攪拌機を用いて４分間攪拌混合し、弾性層用ポリウレタン樹脂組成物（Ｄ−２）を得た。
【０１４６】
得られた弾性層用ポリウレタン樹脂組成物を、ポリプロピレン製の基材に対して平滑に塗布および硬化させたところ、得られた硬化物（すなわち、弾性樹脂）の密度は、約０．８９ｇ／ｃｍ３であった。
【０１４７】
製造例３  弾性層用ポリウレタン樹脂組成物（Ｄ−３）
ポリイソシアネート成分Ａ  ５００質量部、活性水素基含有成分Ａ  ５００質量部、および、触媒溶液Ａ  １０質量部を、日立工機社製ＵＭ１５型攪拌機を用いて４分間攪拌混合し、弾性層用ポリウレタン樹脂組成物（Ｄ−３）を得た。
【０１４８】
得られた弾性層用ポリウレタン樹脂組成物を、ポリプロピレン製の基材に対して平滑に塗布および硬化させたところ、得られた硬化物（すなわち、弾性樹脂）の密度は、約１．２２ｇ／ｃｍ３であった。
【０１４９】
＜耐久層用ポリウレタン樹脂組成物＞
製造例４  耐久層用ポリウレタン樹脂組成物（Ｔ−１）
ポリイソシアネート成分Ａ  ５００質量部、活性水素基含有成分Ｂ  ５００質量部、触媒溶液Ａ  １０質量部、および、酢酸ブチル５０質量部を、日立工機社製ＵＭ１５型攪拌機を用いて４分間攪拌混合し、耐久層用ポリウレタン樹脂組成物（Ｔ−１）を得た。
【０１５０】
得られた耐久層用ポリウレタン樹脂組成物を、ポリプロピレン製の基材に対して平滑に塗布および硬化させたところ、得られた硬化物（すなわち、弾性樹脂）の密度は、約１．３５ｇ／ｃｍ３であった。
【０１５１】
＜エンボス層用ポリウレタン樹脂組成物＞
製造例５  エンボス層用ポリウレタン樹脂組成物（Ｅ−１）
ポリイソシアネート成分Ａ  ３３３．３質量部、活性水素基含有成分Ｃ  ６６６．７質量部、および、酢酸ブチル  １３．３質量部を、日立工機社製ＵＭ１５型攪拌機を用いて４分間攪拌混合し、エンボス層用ポリウレタン樹脂組成物（Ｅ−１）を得た。
【０１５２】
得られたエンボス層用ポリウレタン樹脂組成物を、ポリプロピレン製の基材に対して平滑に塗布および硬化させたところ、得られた硬化物（すなわち、弾性樹脂）の密度は、約１．３１ｇ／ｃｍ３であった。
【０１５３】
＜比較弾性層用ポリウレタン樹脂組成物＞
製造例６  比較弾性層用ポリウレタン樹脂組成物（Ｄ−４）
ポリイソシアネート成分Ａ  ５００質量部、活性水素基含有成分Ａ  ５００質量部、平均粒径３ｍｍの発泡黒ＥＶＡチップ（粉砕発泡ＥＶＡチップ  かさ比重０．１６、日進ゴム社製）１６１質量部、Ｌ−５３０９（整泡剤、モメンティブ・パフォーマンス・マテリアルズ・ジャパン社製）１０質量部、および、触媒溶液Ａ  １０質量部を、日立工機社製ＵＭ１５型攪拌機を用いて４分間攪拌混合し、比較弾性層用ポリウレタン樹脂組成物（Ｄ−４）を得た。
【０１５４】
得られた弾性層用ポリウレタン樹脂組成物を、ポリプロピレン製の基材に対して平滑に塗布および硬化させたところ、得られた硬化物（すなわち、弾性樹脂）の密度は、約０．８８ｇ／ｃｍ３であった。
【０１５５】
【表２】
2019137980.tif 000004
【０１５６】
＜複合弾性材＞
実施例１
まず、製造例１においてポリプロピレン製の基材上の２５×２５ｃｍサイズの枠中で得られた６．５ｍｍ厚みの発泡体チップ集合体（Ｄ−１）の上に、弾性層用ポリウレタン樹脂組成物（Ｄ−３）を、発泡体チップ集合体の隙間を充填するように流し込み、表面を平滑に仕上げて、常温で一日放置することにより硬化させ、底部弾性層（発泡黒ＥＶＡチップ内包弾性層）を形成した。
【０１５７】
次いで、底部弾性層の上に、弾性層用ポリウレタン樹脂組成物（Ｄ−２）を、３ｍｍ厚みとなるように塗布し、常温でさらに一日放置することにより硬化させた。これにより、上部弾性層を形成した。
【０１５８】
次いで、上部弾性層の上に、耐久層用ポリウレタン樹脂組成物（Ｔ−１）を、２ｍｍ厚みとなるように塗布し、常温でさらに一日放置することにより硬化させた。これにより、上部弾性層の上に耐久層を形成した。
【０１５９】
その後、耐久層の上に、エンボス層用ポリウレタン樹脂組成物（Ｅ−１）を、１．５ｍｍ厚みとなるように塗布し、その直後に砂骨材ローラー（大塚刷毛社製）を用いてエンボス加工して、硬化させた。これにより、耐久層の上にエンボス層を形成した。
【０１６０】
これにより、弾性層、耐久層およびエンボス層を備える複合弾性材を得た。
【０１６１】
実施例２
上部弾性層を形成するときに、弾性層用ポリウレタン樹脂組成物（Ｄ−２）に代えて、弾性層用ポリウレタン樹脂組成物（Ｄ−３）を使用した以外は、実施例１と同様にして、複合弾性材を得た。
【０１６２】
比較例１
まず、２５ｃｍ×２５ｃｍサイズとなるように枠を作成したポリプロピレン基材の上に、比較弾性層用ポリウレタン樹脂組成物（Ｄ−４）を、９．５ｍｍ厚みとなるように塗布し、常温で一日放置して硬化させた。これにより、弾性層を形成した。なお、このとき、発泡黒ＥＶＡチップが液面付近に浮く現象がみられた。
【０１６３】
次いで、弾性層の上に耐久層用ポリウレタン樹脂組成物（Ｔ−１）を、２ｍｍ厚みとなるように塗布し、常温でさらに一日放置することにより硬化させた。これにより、弾性層の上に耐久層を形成した。
【０１６４】
その後、耐久層の上に、エンボス層用ポリウレタン樹脂組成物（Ｅ−１）を、１．５ｍｍ厚みとなるように塗布し、その直後に砂骨材ローラー（大塚刷毛社製）を用いてエンボス加工して、硬化させた。これにより、耐久層の上にエンボス層を形成した。
【０１６５】
これにより、弾性層、耐久層およびエンボス層を備える複合弾性材を得た。
【０１６６】
＜評価＞
（１）作業可能時間
複合弾性材を構成する各層（弾性層、耐久層およびエンボス層（以下同様））の作製において、ポリイソシアネート成分と活性水素基含有成分とを、所定の混合比で２３℃、相対湿度５５％の下で撹拌混合した後、実際に作業可能な時間を測定した。
【０１６７】
（２）密度
複合弾性材を構成する弾性層の底部弾性層の密度と、上部弾性層の密度とを、ＪＩＳ  Ｚ  ８８０７（２０１２）に定める液中ひょう量法による密度および比重の測定方法に従って、測定した。
【０１６８】
なお、測定では、２３℃のもとで島津製作所製ＡＵＸ２２０と簡易比重測定キットＳＭＫ−４０１を用いた。
【０１６９】
（２）衝撃試験（衝撃吸収率・垂直変位量）
＜衝撃吸収率＞
測定機器はＩＡＡＦが規定するＡｒｔｉｆｉｃｉａｌ  Ａｔｈｌｅｔｅ試験機を用いた。
【０１７０】
ＥＮ１４８０８：２００５に則り、測定環境温度２５℃にて、試料表層面に置いたバネ（ばね定数２０００Ｎ／ｍｍ）の上に、質量２０ｋｇのフラットな底面を有する錘を５５ｍｍの高さから落下させ、表層面にかかる最大の力を測定した。
【０１７１】
なお、同じ地点にて３回連続して測定し、同じ地点での各測定を６０秒間隔とした。
【０１７２】
また、２回目の力Ｆｓ２、及び３回目の力Ｆｓ３から、下記式にてＦＲ２およびＦＲ３を算出した。
【０１７３】
ＦＲｎ（％）＝（１−（Ｆｓｎ／Ｆｃ））×１００    （ｎは、測定回数を示す。）
ここでＦｃはコンクリート面に錘を落下させたときの力の最大値（６４００Ｎ）である。上記で得られたＦＲ２およびＦＲ３を平均して衝撃吸収率ＦＲ（％）とした。
【０１７４】
＜垂直変位量＞
測定機器はＩＡＡＦが規定するＡｒｔｉｆｉｃｉａｌ  Ａｔｈｌｅｔｅ試験機を用いた。
【０１７５】
ＥＮ１４８０９：２００５に則り、測定環境温度２５℃にて、試料表層面に置いたバネ（ばね定数４０Ｎ／ｍｍ）の上に、質量２０ｋｇのフラットな底面を有する錘を１２０ｍｍの高さから落下させ、表層面にかかる最大の力と表面層と垂直方向の最大変位量を測定した。
【０１７６】
なお、同じ地点にて４回連続して測定し、同じ地点での各測定を６０秒間隔とした。
【０１７７】
そして、２回目の力ｆ２及び変位量ｄ２と、３回目の力ｆ３及び変位量ｄ３と、４回目の力ｆ４および変位量ｄ４とから、下記式にてＶＤ２、ＶＤ３およびＶＤ４を算出した。
【０１７８】
ＶＤｎ（ｍｍ）＝（１５００／ｆｎ）×ｄｎ    （ｎは、測定回数を示す。）
上記で得られたＶＤ２、ＶＤ３およびＶＤ４を平均して垂直変位量ＶＤ（ｍｍ）を算出した。
【０１７９】
なお、衝撃試験に用いた複合弾性材の養生期間は２３℃、相対湿度５５％の下で、エンボス層塗布後より、１週間以上経過したのもとした。
【０１８０】
また、ＩＡＡＦ規格では、舗装材の衝撃吸収率が３５〜５０％、垂直変位量が０．６〜２．５ｍｍとなるよう要求されている。
【０１８１】
【表３】
2019137980.tif 000005
【符号の説明】
【０１８２】
１      複合弾性材
２      弾性層
３      耐久層
４      エンボス層
５      弾性樹脂
６      発泡体チップ
１０    発泡体チップ集合体
２３    バインダー樹脂
【図１】
2019137980.tif 000006
【図２】
2019137980.tif 000007
【図３】
2019137980.tif 000008
【図４】
2019137980.tif 000009